Биметаллический винт со сталью, упрочняемой путем мартенситного превращения

1. Способ получения биметаллического винта (40) с элементом (41) в виде наконечника и рабочим элементом (42), отличающийся тем, что предоставлена первая заготовка (31), содержащая сталь с содержанием углерода 0,07-0,14 вес.%, хрома 13-15 вес.%, молибдена 1,3-1,7 вес.%, никеля 1,5-2,0 вес.% и марганца 1,0-1,5 вес.%, и элемент (41) в виде наконечника выполнен из первой заготовки (31).
2. Способ по п. 1, отличающийся тем, что включает этап поверхностного упрочнения первой заготовки (31) азотом из газовой фазы предпочтительно при температуре 1000°C-1150°C и/или парциальном давлении азота от 0,05 бар до 0,3 бар.
3. Способ по п. 2, отличающийся тем, что поверхностное упрочнение первой заготовки (31) азотом из газовой фазы выполняют в сочетании с науглероживанием первой заготовки (31) углеродом из газовой фазы.
4. Способ по п. 2, отличающийся тем, что включает этап формования резьбы на первой заготовке (31), причем этап поверхностного упрочнения первой заготовки (31) следует за этапом формования резьбы на первой заготовке (31).
5. Способ по п. 1, отличающийся тем, что включает этап замораживания первой заготовки (31) при температуре ниже минус 80°C, а затем отпуска заготовки при температуре 150°C-500°C.
6. Способ по одному из пп. 1-5, отличающийся тем, что предоставлена вторая заготовка (32), содержащая дуплексную сталь или аустенитную нержавеющую сталь, и рабочий элемент (42) выполняют из второй заготовки (32).
7. Способ по п. 6, отличающийся тем, что первую заготовку (31) и вторую заготовку (32) соединяют вместе лазерной сваркой или контактной сваркой.
8. Биметаллический винт (40) с элементом (41) в виде наконечника и рабочим элементом (42), причем элемент (41) в виде наконечника и рабочий элемент (42) имеют разный состав материала, отличающийся тем, что элемент (41) в виде наконечника содержит по меньшей мере в некоторых областях сталь с содержанием углерода 0,07-0,14 вес.%, хрома 13-15 вес.%, молибдена 1,3-1,7 вес.%, никеля 1,5-2,0 вес.% и марганца 1,0-1,5 вес.%.
9. Биметаллический винт (40) по п. 8, отличающийся тем, что рабочий элемент (42) содержит по меньшей мере в некоторых областях дуплексную сталь или аустенитную нержавеющую сталь.
10. Биметаллический винт (40) по п. 8 или 9, отличающийся тем, что отношение наружного диаметра (d) резьбы (47) биметаллического винта (40) к шагу (p) резьбы для резьбы (47) находится в диапазоне от 1 до 2, в частности в диапазоне от 1,2 до 1,45.